(57)【要約】【課題】  材料同士が互いに擦り合う場合、その減摩策として、従来の鉱物油等の潤滑剤を用いた場合、潤滑性不良、あるいは油処理などの後処理などにおいて、作業がしにくいあるいは環境に対してやさしくないなどのいろいろな課題が生じる。【解決手段】  材料同士が互いに擦り合う場合、摩擦を軽減させるために材料の表面に潤滑剤を用いるが、従来の潤滑剤の代わりに、材料表面に液体を塗布し材料が互いに擦り合う際に液が一部固形化して潤滑機能を発揮する本みりん液、およびこれに蜂蜜もしくは砂糖を含ませた液を、あるいは小麦粉を含ませた液を潤滑剤として塗布して用いることにより、潤滑性が良好で、環境に対してもやさしく、したがって従来に比べて良好な作業を行うことができる。【特許請求の範囲】
【請求項１】
材料と材料とが互いに擦り合う際に、擦り合う材料表面に液体を塗布し、材料が擦り合う際に、液体が一部固形化して潤滑機能を発揮する潤滑剤。
【請求項２】
請求項１記載の液体として、本みりんを用いる潤滑剤。
【請求項３】
請求項２記載の液体の本みりんに、蜂蜜あるいは砂糖を４％およびそれ以上、４０％およびそれ以下を含ませて糖液としたみりん系潤滑剤。
【請求項４】
請求項２記載の液体の本みりんに、小麦粉を４％およびそれ以上、４０％およびそれ以下を含ませたみりん系潤滑剤。
【請求項５】
請求項１．２．３および４記載の潤滑剤を、金属および非金属薄板をプレス成形加工する際に材料表面に塗布して使用する潤滑剤。
【発明の詳細な説明】
【技術分野】
【０００１】  本発明は、金属あるいは非金属の材料と材料とが互いに擦り合うような際に、擦り合う材料の表面に従来のような鉱物油系等の潤滑剤を使用するのではなくて、炭水化物やアルコールを含む本みりんを主成分とする液体、いわゆるみりん系の液体を、互いに擦り合う材料の表面に塗布し、材料同士が擦り合う際に、液体が一部固形化して潤滑機能を発揮する潤滑剤に関するものである。そして、この潤滑剤適用の一つとして、薄板のプレス成形加工時に適用できる潤滑剤に関するものである。
【背景技術】
【０００２】  従来、金属材料などの材料同士が互いに擦り合うような場合、両材料の間には、潤滑剤がないと良好な作業ができないなど具合が悪い場合が多い。このような場合、従来の作業工程では、材料表面に主に鉱物油系の潤滑剤を塗布して減摩し作業が行われている。
【発明の開示】
【発明が解決しようとする課題】
【０００３】  従来使用されている潤滑剤は、鉱物油系が主なもので、油そのものの取り扱いにくさ、あるいは使用後の後処理など、油を使用して行う作業においては多くの課題を含んでいる。また、これらに使用される潤滑剤は、使用後の後処理が必要であり、取り除くか、あるいは作業終了後も製品にそのまま付着したままになる場合も多い。いずれの場合でも、これらの潤滑剤が環境に害を与えるものであってはならない。
【課題を解決するための手段】
【０００４】  本発明は、材料と材料とが互いに擦り合う場合について、上記問題点を解決すべく種々検討した結果、従来の潤滑油に代わって、液体を材料表面に塗布し材料同士が互いに擦り合う際に、その液体が一部固形化して潤滑機能を発揮するという性質をもち、その液体に炭水化物やアルコールを主成分とする本みりん液、あるいはこれに蜂蜜や砂糖の糖分を含ませた液、または小麦粉を含ませた液を用い、これを互いに擦り合う材料の表面に塗布して、潤滑機能を発揮させるものである。また本発明潤滑剤は、塗布性もよく、また使用後は材料表面から水などで容易に洗い落とすことができ、しかも後処理した液も環境に対して害を与えるものではない。本発明潤滑剤の本みりん、蜂蜜および砂糖、そして小麦粉などの原料は食品の主原料でもあるので、環境に対してやさしく、また主に植物を通して得るものであるので、これらは育成すれば得ることのできる半永久的資源であり、本発明潤滑剤は、環境、資源の両面からの対策にもなり得るものである。【０００５】  本発明において、互いに擦り合う材料とは、鉄鋼系、ステンレス系、チタン系、アルミ系、銅系など金属あるいは非金属材料などのことであり、その材料の形状については特定しない。本発明潤滑剤は、液体状のもので、これを材料表面に塗布し材料同士が互いに擦り合う際に、その液体が一部固形化して潤滑機能を発揮するという性質をもち、その液体は本みりんの液で、またこれに蜂蜜あるいは砂糖の糖分を添加した液としたもの、あるいは小麦粉を添加した液にすることにより、さらに潤滑性能が向上するもので、これらを互いに擦り合う材料の表面に塗布して使用するものである。本みりん、蜂蜜および砂糖、あるいは小麦粉などは通常食品に用いられているものでよい。本みりんに含ませる蜂蜜あるいは砂糖、あるいは小麦粉の含有量は、各々４％およびそれ以上、４０％およびそれ以下である。塗布後の付着性も良好である。この潤滑剤の適用の一つとしては、金属あるいは非金属薄板のプレス成形加工時の潤滑剤に使用するのが適している。【０００６】  潤滑剤では付着性が必要であるが、本発明潤滑剤は、付着性は良好である。また本発明潤滑剤の塗布は、被加工板の両面、あるいは片面のいずれにも適用される。薄板をプレス成形加工後は、製品からのこの潤滑剤の除去は水などによって容易に洗い落とすことができる。
【発明を実施するための最良の形態】
【０００７】  本発明潤滑剤は、材料と材料とが互いに擦り合う際に、材料の両面または片方の表面に塗布して使われるもので、金属、非金属薄板のプレス成形加工時には、金型と金型の間にはさまれる薄板の両面もしくは片面、場合によっては金型にも塗布してもよく、塗布する箇所には特に限定しない。
【実施例１】
【０００８】  本発明の潤滑剤の本みりん液およびこれに蜂蜜あるいは砂糖を３〜４２％添加して糖液とした液を用い、薄板の両面に塗布しプレス成形加工性能を調べるエリクセン（Ｅｒ）試験を行った。比較に従来の鉱物油についても行った。薄板材には亜鉛メッキ鋼板（板厚０．８ｍｍ）を用いた。その結果を表１に示す。
本みりん液およびこれに蜂蜜あるいは砂糖を４〜４０％含む糖液を使用することで、塗布性も良好で、かつ薄板材料と金型との間で、強く押し付けられて擦り合った箇所に固形化された跡が認められ高いＥｒ値が得られる。また蜂蜜あるいは砂糖の含有量が４０％以上になるとＥｒ値も飽和し、液の粘度も増し取り扱いにくくなり好ましくない。
【表１】
2008231422.tif 000002
【表２】
2008231422.tif 000003
【実施例２】
【０００９】  材料に亜鉛メッキ鋼板、ステンレス、チタン、アルミの薄板および銅板を用いて、これらに本発明のみりん系潤滑剤を各々薄板材料の両面に塗布して、エリクセン（Ｅｒ）試験を行った結果を表２に示す。
いずれも本発明のみりん系潤滑剤を使用すると、材料同士が互いに強く押し付けられて擦り合った箇所に潤滑液が固形化された跡が認められ、かつ高いＥｒ値を示している。
【実施例３】
【００１０】
【表３】
2008231422.tif 000004
材料に亜鉛メッキ鋼板（板厚；０．８ｍｍ）、ステンレス（０．５ｍｍ）、チタン（０．５ｍｍ）、アルミの薄板（１．２ｍｍ）および銅薄板（０．８ｍｍ）を用い、本発明の本みりんに蜂蜜あるいは砂糖を含む糖液を潤滑剤として使用し、材料表面の両面、もしくは片面に塗布させて円筒深絞り試験を行った。そのときの絞り深さ（ストローク）値を測定した。その結果を表３に示す。
本発明範囲内において良好な結果が得られた。この内、いずれの薄板においても、板の両面に塗布した場合良好な結果が得られたが、さらに円筒の外面に当たる片面に塗布した場合においても、良好な結果が得られた。
【実施例４】
【００１１】  本発明の潤滑剤の本みりん液に小麦粉を３〜４２％添加した液を用い、薄板の両面に塗布しプレス成形加工性能を調べる円筒深絞り試験（円筒外径；４０ｍｍ）を行った。薄板材には亜鉛メッキ鋼板（板厚０．８ｍｍ）を用いた。その結果を表４に示す。
本みりん液に小麦粉を４〜４０％含む液を使用することで、塗布性も良好で、かつ高い絞り深さ（ストローク）値が得られる。また小麦粉の含有量が４０％以上になると絞り深さも飽和し、液の粘度も増し取り扱いにくくなり好ましくない。
【表４】
2008231422.tif 000005
【実施例５】
【００１２】  材料に亜鉛メッキ鋼板（板厚；０．８ｍｍ）、ステンレス（０．５ｍｍ）、チタン（０．５ｍｍ）、アルミ薄板（１．２ｍｍ）および銅薄板（０．８ｍｍ）を用い、本発明の本みりんに小麦粉１８％を添加した液を潤滑剤として使用し、材料表面の両面、もしくは片面に塗布させて円筒深絞り試験を行い、そのときの絞り深さ（ストローク）値を測定した。その結果を表５に示す。
本発明範囲内において良好な結果が得られた。この内、いずれの薄板においても、板の両面に塗布した場合良好な結果が得られたが、さらに円筒の外面に当たる片面に塗布した場合においても、良好な結果が得られた。
【表５】
2008231422.tif 000006
【産業上の利用可能性】
【００１３】  本発明は、以上のように構成されているので、以下に記載されるような産業上の利用可能性を有する。【００１４】  すなわち、産業上において材料と材料とが互いに擦り合うことは非常に多くあり、このときに、本発明のように材料の表面に適量の液体を塗布し、これが材料が擦り合う際に一部固形化して、潤滑機能を発揮する本みりん液およびこれに蜂蜜あるいは砂糖、または小麦粉を含ませた液を潤滑剤として使用すると、材料同士の摩擦をさらに軽減し、良好な潤滑機能を発揮する。これをプレス成形加工時の潤滑剤として適用すると、良好なプレス成形加工を行うことができる。また本発明潤滑剤は、その主原料が植物からつくられたものであるから、使用した後においても環境に対してやさしい潤滑剤として提供することができる。